(57)【要約】  二次電池は、第１空間および第２空間を互いに離隔させると共に、第１空間と第２空間との間において金属イオンを透過させる隔壁と、第１空間の内部に配置されると共に、金属イオンを吸蔵および放出する負極と、第２空間の内部に配置されると共に、金属イオンを吸蔵および放出する正極と、第１空間の内部に収容されると共に、負極および正極のそれぞれにおいて吸蔵および放出される金属イオンを含む第１水系電解液と、第２空間の内部に収容され、負極および正極のそれぞれにおいて吸蔵および放出される金属イオンを含むと共に、第１水系電解液のｐＨよりも小さいｐＨを有する第２水系電解液とを備える。
2020218456.tif 000002
【特許請求の範囲】
【請求項１】
第１空間および第２空間を互いに離隔させると共に、前記第１空間と前記第２空間との間において金属イオンを透過させる隔壁と、
前記第１空間の内部に配置されると共に、前記金属イオンを吸蔵および放出する負極と、
前記第２空間の内部に配置されると共に、前記金属イオンを吸蔵および放出する正極と、
前記第１空間の内部に収容されると共に、前記負極および前記正極のそれぞれにおいて吸蔵および放出される前記金属イオンを含む第１水系電解液と、
前記第２空間の内部に収容され、前記負極および前記正極のそれぞれにおいて吸蔵および放出される前記金属イオンを含むと共に、前記第１水系電解液のｐＨよりも小さいｐＨを有する第２水系電解液と
を備えた、二次電池。
【請求項２】
前記第１水系電解液および前記第２水系電解液のうちの少なくとも一方は、前記負極および前記正極のそれぞれにおいて吸蔵および放出される前記金属イオンとして、アルカリ金属イオンを含む、
請求項１記載の二次電池。
【請求項３】
前記第１水系電解液および前記第２水系電解液のうちの少なくとも一方は、前記アルカリ金属イオンとして、リチウムイオンを含む、
請求項２記載の二次電池。
【請求項４】
前記第１水系電解液および前記第２水系電解液のうちの少なくとも一方は、さらに、前記負極および前記正極のそれぞれにおいて吸蔵および放出される前記金属イオンとは異なる他の金属イオンを含む、
請求項１ないし請求項３のいずれか１項に記載の二次電池。
【請求項５】
前記第１水系電解液および前記第２水系電解液のうちの少なくとも一方は、前記他の金属イオンとして、ナトリウムイオンおよびカリウムイオンのうちの少なくとも一方を含む、
請求項４記載の二次電池。
【請求項６】
前記負極は、チタン含有化合物、ニオブ含有化合物、バナジウム含有化合物、鉄含有化合物およびモリブデン含有化合物のうちの少なくとも１種を含む、
請求項１ないし請求項５のいずれか１項に記載の二次電池。
【請求項７】
前記第１水系電解液のｐＨは、１１以上である、
請求項１ないし請求項６のいずれか１項に記載の二次電池。
【請求項８】
前記第２水系電解液のｐＨは、４以上８以下である、
請求項１ないし請求項７のいずれか１項に記載の二次電池。
【請求項９】
前記第２水系電解液は、アニオンとして、硫酸イオン、硫酸水素イオン、炭酸イオン、炭酸水素イオン、リン酸イオン、リン酸一水素イオン、リン酸二水素イオンおよびカルボン酸イオンのうちの少なくとも１種を含む、
請求項１ないし請求項８のいずれか１項に記載の二次電池。
【請求項１０】
前記第１水系電解液は、アニオンとして水酸化物イオンを含み、
前記第２水系電解液は、アニオンとして、硫酸イオン、硫酸水素イオン、炭酸イオン、炭酸水素イオン、リン酸イオン、リン酸一水素イオンおよびリン酸二水素イオンのうちの少なくとも１種を含む、
請求項１ないし請求項９のいずれか１項に記載の二次電池。
【請求項１１】
前記第１水系電解液中における前記金属イオンを含む金属カチオンの総カチオン濃度（ｍｏｌ／ｋｇ）と、前記第２水系電解液中における前記金属イオンを含む金属カチオンの総カチオン濃度（ｍｏｌ／ｋｇ）との差（＝第２水系電解液の総カチオン濃度−第１水系電解液の総カチオン濃度）は、２ｍｏｌ／ｋｇ以下である、
請求項１ないし請求項１０のいずれか１項に記載の二次電池。
【請求項１２】
前記第１水系電解液および前記第２水系電解液のうちの少なくとも一方は、前記負極および前記正極のそれぞれにおいて吸蔵および放出される前記金属イオンをカチオンとする金属塩の飽和溶液である、
請求項１ないし請求項１１のいずれか１項に記載の二次電池。
【請求項１３】
前記隔壁は、イオン交換膜および固体電解質膜のうちの少なくとも一方を含む、
請求項１ないし請求項１２のいずれか１項に記載の二次電池。
【発明の詳細な説明】
【技術分野】
【０００１】
本技術は、正極および負極と共に水系電解液を備えた二次電池に関する。
【背景技術】
【０００２】
携帯電話機などの多様な電子機器が普及しているため、小型かつ軽量であると共に高エネルギー密度を得ることが可能である電源として二次電池の開発が進められている。この二次電池としては、水系電解液を備えた二次電池が開発されている。【０００３】
水系電解液を備えた二次電池の構成は、電池特性に影響を及ぼすため、その二次電池の構成に関しては、様々な検討がなされている。具体的には、優れた充放電効率を得るために、リチウムの吸蔵放出型の二次電池において、正極側における第１水系電解液のリチウムイオン濃度よりも負極側における第２水系電解液のリチウムイオン濃度が高くなるように設定されている（例えば、特許文献１参照。）。高電圧かつ高出力を実現するために、フロー型の二次電池において、正極電解液のｐＨよりも負極電解液のｐＨが高くなるように設定されている（例えば、特許文献２参照。）。優れた充放電サイクル特性を得るために、リチウムの吸蔵放出型の二次電池において、ｐＨが６〜１０である水系電解液が用いられている（例えば、特許文献３参照。）。【０００４】
高性能な二次電池を実現するために、正極用電解液として酸性電解液が用いられていると共に、負極用電解液としてアルカリ性電解液が用いられている（例えば、特許文献４参照。）。サイクル安全性を確保するために、負極活物質としてカーボンコート層が設けられたチタン酸化物が用いられており、その負極活物質の充電電位がカーボンの還元分解電位よりも貴な電位になると共に負極集電体の還元分解電位よりも卑な電位となるように設定されている（例えば、特許文献５参照）。充放電時において負極の表面における水系電解液の電気分解を抑制するために、リチウムイオンとＴＦＳＩアニオンなどのイミド系アニオンとアルミニウムイオンなどの金属カチオンとを含む水系電解液が用いられており、その水系電解液のｐＨが３〜１２である（例えば、特許文献６参照。）。
【先行技術文献】
【特許文献】
【０００５】
【特許文献１】特開２０１８−１５６８３７号公報
【特許文献２】特開２０１７−１２３２２２号公報
【特許文献３】特開２００５−２５１５８６号公報
【特許文献４】特開平０４−１０１３５８号公報
【特許文献５】特開２０１９−０５３９３１号公報
【特許文献６】特開２０１９−１２１５３７号公報
【発明の概要】
【発明が解決しようとする課題】
【０００６】
二次電池が搭載される電子機器は、益々、高性能化および多機能化している。このため、電子機器の使用頻度は増加していると共に、電子機器の使用環境は拡大している。よって、二次電池の電池特性に関しては、未だ改善の余地がある。【０００７】
本技術はかかる問題点に鑑みてなされたもので、その目的は、優れた電池特性を得ることが可能な二次電池を提供することにある。
【課題を解決するための手段】
【０００８】
本技術の一実施形態の二次電池は、第１空間および第２空間を互いに離隔させると共に、第１空間と第２空間との間において金属イオンを透過させる隔壁と、第１空間の内部に配置されると共に、金属イオンを吸蔵および放出する負極と、第２空間の内部に配置されると共に、金属イオンを吸蔵および放出する正極と、第１空間の内部に収容されると共に、負極および正極のそれぞれにおいて吸蔵および放出される金属イオンを含む第１水系電解液と、第２空間の内部に収容され、負極および正極のそれぞれにおいて吸蔵および放出される金属イオンを含むと共に、第１水系電解液のｐＨよりも小さいｐＨを有する第２水系電解液とを備えたものである。
【発明の効果】
【０００９】
本技術の一実施形態の二次電池によれば、金属イオンを吸蔵および放出する負極が第１空間の内部に配置されており、その第１空間の内部に第１水系電解液が収容されている。金属イオンを吸蔵および放出する正極が第２空間の内部に配置されており、その第２空間の内部に第２水系電解液が収容されている。第１水系電解液および第２水系電解液のそれぞれが負極および正極のそれぞれにおいて吸蔵および放出される金属イオンを含んでおり、その第２水系電解液が第１水系電解液のｐＨよりも小さいｐＨを有している。よって、優れた電池特性を得ることができる。【００１０】
なお、本技術の効果は、必ずしもここで説明された効果に限定されるわけではなく、後述する本技術に関連する一連の効果のうちのいずれの効果でもよい。
【図面の簡単な説明】
【００１１】
【図１】本技術の一実施形態の二次電池の構成を表す断面図である。
【図２】変形例２の二次電池の構成を表す断面図である。
【発明を実施するための形態】
【００１２】
以下、本技術の一実施形態に関して、図面を参照しながら詳細に説明する。なお、説明する順序は、下記の通りである。
１．二次電池
１−１．構成
１−２．動作
１−３．製造方法
１−４．作用および効果
２．変形例
３．二次電池の用途
【００１３】
＜１．二次電池＞
まず、本技術の一実施形態の二次電池に関して説明する。
【００１４】
ここで説明する二次電池は、金属イオンの吸蔵および放出を利用する二次電池であり、正極および負極と共に、水性溶媒を含む液状の電解質である電解液（水系電解液）を備えている。この二次電池では、金属イオンの吸蔵および放出を利用して充放電反応が進行するため、電池容量が得られる。
【００１５】
二次電池において吸蔵および放出される金属イオンの種類は、特に限定されないが、例えば、その金属イオンは、アルカリ金属イオンおよびアルカリ土類金属イオンなどの軽金属イオンを含んでいる。中でも、金属イオンは、アルカリ金属イオンを含んでいることが好ましい。高い電圧が得られながら、充放電反応が安定に進行するからである。このアルカリ金属イオンは、例えば、リチウムイオン、ナトリウムイオンおよびカリウムイオンなどである。
【００１６】
＜１−１．構成＞
図１は、二次電池の断面構成を表している。この二次電池は、例えば、図１に示したように、外装部材１１の内部に、隔壁１２と、負極１３と、正極１４と、第１水系電解液である負極電解液１５と、第２水系電解液である正極電解液１６とを備えている。負極電解液１５および正極電解液１６のそれぞれは、上記した水系電解液である。すなわち、負極電解液１５および正極電解液１６のそれぞれは、水性溶媒を用いた電解液であり、より具体的には、その水性溶媒中において電離可能であるイオン性物質が溶解または分散されている溶液である。なお、図１では、負極電解液１５に濃い網掛けを施していると共に、正極電解液１６に淡い網掛けを施している。
【００１７】
以下では、例えば、負極１３および正極１４のそれぞれにおいて吸蔵および放出される金属イオンがアルカリ金属イオンを含んでいる場合を例に挙げる。すなわち、以下で説明する二次電池では、アルカリ金属イオンの吸蔵および放出を利用して電池容量が得られる。
【００１８】
［外装部材］
外装部材１１は、隔壁１２、負極１３、正極１４、負極電解液１５および正極電解液１６などを収納するために内部空間を有している。この外装部材１１は、例えば、金属材料、ガラス材料および高分子化合物などのうちのいずれか１種類または２種類以上を含んでいる。具体的には、外装部材１１は、例えば、剛性を有する金属缶、ガラスケースおよびプラスチックケースなどでもよいし、柔軟性（または可撓性）を有する金属箔および高分子フィルムなどでもよい。
【００１９】
［隔壁］
隔壁１２は、負極１３と正極１４との間に配置されており、外装部材１１の内部空間を２つの空間（第１空間である負極室Ｓ１および第２空間である正極室Ｓ２）に分離している。これにより、隔壁１２は、外装部材１１の内部において、負極室Ｓ１および正極室Ｓ２を互いに離隔させているため、負極１３および正極１４は、隔壁１２を介して互いに離隔されている。
【００２０】
この隔壁１２は、例えば、負極室Ｓ１と正極室Ｓ２との間において、アニオンを透過させずに、負極１３および正極１４のそれぞれにおいて吸蔵および放出されるアルカリ金属イオン（カチオン）などの物質（アニオンを除く。）を透過可能である材料を含んでいる。負極電解液１５と正極電解液１６とが互いに混合することは防止されるからである。すなわち、隔壁１２は、負極室Ｓ１から正極室Ｓ２に向けてカチオンなどを透過可能であると共に、正極室Ｓ２から負極室Ｓ１に向けてカチオンなどを透過可能である。
【００２１】
具体的には、隔壁１２は、例えば、イオン交換膜および固体電解質膜などのうちのいずれか１種類または２種類以上を含んでいる。イオン交換膜は、カチオンを透過可能な多孔質膜（陽イオン交換膜）である。固体電解質膜は、アルカリ金属イオンの伝導性を有している。隔壁１２においてカチオンの透過性が向上するからである。
【００２２】
中でも、隔壁１２は、固体電解質膜よりもイオン交換膜を含んでいることが好ましい。負極電解液１５中の水性溶媒および正極電解液１６中の水性溶媒のそれぞれが隔壁１２の内部に浸透しやすくなるため、その隔壁１２の内部におけるイオン伝導性が向上するからである。
【００２３】
［負極］
負極１３は、負極室Ｓ１の内部に配置されており、アルカリ金属イオンを吸蔵および放出可能である。この負極１３は、例えば、負極集電体１３Ａと、その負極集電体１３Ａの両面に形成された負極活物質層１３Ｂとを含んでいる。ただし、負極活物質層１３Ｂは、例えば、負極集電体１３Ａの片面だけに形成されていてもよい。なお、負極集電体１３Ａは、省略されてもよいため、負極１３は、例えば、負極活物質層１３Ｂだけでもよい。
【００２４】
負極集電体１３Ａは、例えば、金属材料、炭素材料および導電性セラミックス材料などの導電性材料のうちのいずれか１種類または２種類以上を含んでいる。金属材料は、例えば、ステンレス鋼（ＳＵＳ）、チタン、亜鉛、錫、鉛およびそれらの合金などである。このステンレス鋼は、例えば、ニオブおよびモリブデンなどの添加元素のうちのいずれか１種類または２種類以上が添加された高耐食性のステンレス鋼でもよい。具体的には、ステンレス鋼は、例えば、モリブデンが添加されたＳＵＳ４４４などである。導電性セラミックス材料は、例えば、酸化インジウムスズ（ＩＴＯ）などである。なお、負極集電体１３Ａの一部（接続端子部１３ＡＴ）は、例えば、外装部材１１の内部から外部に導出されている。
【００２５】
中でも、負極集電体１３Ａの形成材料は、負極電解液１５に対して不溶性、難溶性および耐食性を有していると共に、後述する負極活物質に対して低反応性を有していることが好ましい。このため、負極集電体１３Ａは、上記した金属材料を含んでいることが好ましく、すなわちステンレス鋼、チタン、亜鉛、スズ、鉛およびそれらの合金などを含んでいることが好ましい。二次電池を使用しても負極集電体１３Ａが劣化しにくくなるからである。
【００２６】
なお、負極集電体１３Ａは、例えば、上記した金属材料、炭素材料および導電性セラミックス材料のうちのいずれか１種類または２種類以上が表面を被覆するように鍍金された導電体でもよい。この導電体の材質は、導電性を有していれば、特に限定されない。
【００２７】
負極活物質層１３Ｂは、負極活物質として、アルカリ金属イオンを吸蔵および放出可能である負極材料のうちのいずれか１種類または２種類以上を含んでいる。この負極材料は、例えば、チタン含有化合物、ニオブ含有化合物、バナジウム含有化合物、鉄含有化合物およびモリブデン含有化合物などである。水系電解液（負極電解液１５および正極電解液１６）を用いた場合においても、充放電反応が円滑かつ安定に進行するからである。ただし、負極活物質層１３Ｂは、さらに、負極結着剤および負極導電剤などの他の材料を含んでいてもよい。
【００２８】
チタン含有化合物は、例えば、チタン酸化物、アルカリ金属チタン複合酸化物、チタンリン酸化物、アルカリ金属チタンリン酸化合物および水素チタン化合物などである。
【００２９】
チタン酸化物は、例えば、下記の式（１）で表される化合物であり、すなわちブロンズ型酸化チタンなどである。
【００３０】
ＴｉＯw   ・・・（１）
（ｗは、１．８５≦ｗ≦２．１５を満たす。）
【００３１】
このチタン酸化物は、例えば、アナターゼ型、ルチル型またはブルッカイト型の酸化チタン（ＴｉＯ2 ）などである。ただし、チタン酸化物は、チタンと共にリン、バナジウム、スズ、銅、ニッケル、鉄およびコバルトなどのうちのいずれか１種類または２種類以上を構成元素として含む複合酸化物でもよい。この複合酸化物は、例えば、ＴｉＯ2 −Ｐ2 Ｏ5 、ＴｉＯ2 −Ｖ2 Ｏ5 、ＴｉＯ2 −Ｐ2 Ｏ5 −ＳｎＯ2 およびＴｉＯ2 −Ｐ2 Ｏ5 −ＭｅＯなどである。ただし、Ｍｅは、例えば、銅、ニッケル、鉄およびコバルトなどのうちのいずれか１種類または２種類以上である。
【００３２】
アルカリ金属チタン複合酸化物のうちのリチウムチタン複合酸化物は、例えば、下記の式（２）〜式（４）のそれぞれで表される化合物などであり、すなわちラムスデライト型チタン酸リチウムなどである。式（２）に示したＭ２は、２価イオンになり得る金属元素である。式（３）に示したＭ３は、３価イオンになり得る金属元素である。式（４）に示したＭ４は、４価イオンになり得る金属元素である。
【００３３】
Ｌｉ［Ｌｉx Ｍ２(1-3x)/2Ｔｉ(3+x)/2 ］Ｏ4   ・・・（２）
（Ｍ２は、マグネシウム（Ｍｇ）、カルシウム（Ｃａ）、銅（Ｃｕ）、亜鉛（Ｚｎ）およびストロンチウム（Ｓｒ）のうちの少なくとも１種である。ｘは、０≦ｘ≦１／３を満たす。）
【００３４】
Ｌｉ［Ｌｉy Ｍ３1-3yＴｉ1+2y］Ｏ4   ・・・（３）
（Ｍ３は、アルミニウム（Ａｌ）、スカンジウム（Ｓｃ）、クロム（Ｃｒ）、マンガン（Ｍｎ）、鉄（Ｆｅ）、ゲルマニウム（Ｇｅ）およびイットリウム（Ｙ）のうちの少なくとも１種である。ｙは、０≦ｙ≦１／３を満たす。）
【００３５】
Ｌｉ［Ｌｉ1/3 Ｍ４z Ｔｉ(5/3)-z ］Ｏ4   ・・・（４）
（Ｍ４は、バナジウム（Ｖ）、ジルコニウム（Ｚｒ）およびニオブ（Ｎｂ）のうちの少なくとも１種である。ｚは、０≦ｚ≦２／３を満たす。）
【００３６】
具体的には、式（２）に示したリチウムチタン複合酸化物は、例えば、Ｌｉ3.75Ｔｉ4.875 Ｍｇ0.375 Ｏ12などである。式（３）に示したリチウムチタン複合酸化物は、例えば、ＬｉＣｒＴｉＯ4 などである。式（４）に示したリチウムチタン複合酸化物は、例えば、Ｌｉ4 Ｔｉ5 Ｏ12およびＬｉ4 Ｔｉ4.95Ｎｂ0.05Ｏ12などである。
【００３７】
アルカリ金属チタン複合酸化物のうちのカリウムチタン複合酸化物は、例えば、Ｋ2 Ｔｉ3 Ｏ7 およびＫ4 Ｔｉ5 Ｏ12などである。
【００３８】
チタンリン酸化物は、例えば、リン酸チタン（ＴｉＰ2 Ｏ7 ）などである。アルカリ金属チタンリン酸化合物のうちのリチウムチタンリン酸化合物は、例えば、ＬｉＴｉ2 （ＰＯ4 ）3 などである。アルカリ金属チタンリン酸化合物のうちのナトリウムチタンリン酸化合物は、例えば、ＮａＴｉ2 （ＰＯ4 ）3 などである。水素チタン化合物は、例えば、Ｈ2 Ｔｉ3 Ｏ7 （３ＴｉＯ2 ・１Ｈ2 Ｏ）、Ｈ6 Ｔｉ12Ｏ27（３ＴｉＯ2 ・０．７５Ｈ2 Ｏ）、Ｈ2 Ｔｉ6 Ｏ13（３ＴｉＯ2 ・０．５Ｈ2 Ｏ）、Ｈ2 Ｔｉ7 Ｏ15（３ＴｉＯ2 ・０．４３Ｈ2 Ｏ）およびＨ2 Ｔｉ12Ｏ25（３ＴｉＯ2 ・０．２５Ｈ2 Ｏ）などである。
【００３９】
ニオブ含有化合物は、例えば、アルカリ金属ニオブ複合酸化物、水素ニオブ化合物およびチタンニオブ複合酸化物などである。ただし、ニオブ含有化合物に該当する材料は、チタン含有化合物から除かれる。
【００４０】
アルカリ金属ニオブ複合酸化物は、例えば、ＬｉＮｂＯ2 などである。水素ニオブ化合物は、例えば、Ｈ4 Ｎｂ6 Ｏ17などである。チタンニオブ複合酸化物は、例えば、ＴｉＮｂ2 Ｏ7 およびＴｉ2 Ｎｂ10Ｏ29などである。ただし、チタンニオブ複合酸化物には、例えば、アルカリ金属がインターカレートされていてもよい。
【００４１】
バナジウム含有化合物は、例えば、バナジウム酸化物およびアルカリ金属バナジウム複合酸化物などである。ただし、バナジウム含有化合物に該当する材料は、チタン含有化合物およびニオブ含有化合物のそれぞれから除かれる。
【００４２】
バナジウム酸化物は、例えば、二酸化バナジウム（ＶＯ2 ）などである。アルカリ金属バナジウム複合酸化物は、例えば、ＬｉＶ2 Ｏ4 およびＬｉＶ3 Ｏ8 などである。
【００４３】
鉄含有化合物は、例えば、鉄水酸化物などである。ただし、鉄含有化合物に該当する材料は、チタン含有化合物、ニオブ含有化合物およびバナジウム含有化合物のそれぞれから除かれる。
【００４４】
鉄水酸化物は、例えば、オキシ水酸化鉄（ＦｅＯＯＨ）などである。ただし、オキシ水酸化鉄は、例えば、α−オキシ水酸化鉄でもよいし、β−オキシ水酸化鉄でもよいし、γ−オキシ水酸化鉄でもよいし、δ−オキシ水酸化鉄でもよいし、それらのうちの任意の２種類以上でもよい。
【００４５】
モリブデン含有化合物は、例えば、モリブデン酸化物およびコバルトモリブデン複合酸化物などである。ただし、モリブデン含有化合物に該当する材料は、チタン含有化合物、ニオブ含有化合物、バナジウム含有化合物および鉄含有化合物のそれぞれから除かれる。
【００４６】
モリブデン酸化物は、例えば、二酸化モリブデン（ＭｏＯ2 ）などである。コバルトモリブデン複合酸化物は、例えば、ＣｏＭｏＯ4 などである。
【００４７】
負極結着剤は、例えば、合成ゴムおよび高分子化合物などのうちのいずれか１種類または２種類以上を含んでいる。合成ゴムは、例えば、スチレンブタジエン系ゴムなどである。高分子化合物は、例えば、ポリフッ化ビニリデンおよびポリイミドなどである。
【００４８】
負極導電剤は、例えば、炭素材料などの導電性材料のうちのいずれか１種類または２種類以上を含んでおり、その炭素材料は、例えば、黒鉛、カーボンブラック、アセチレンブラックおよびケッチェンブラックなどである。ただし、導電性材料は、金属材料、導電性セラミックス材料および導電性高分子などでもよい。
【００４９】
［正極］
正極１４は、正極室Ｓ２の内部に配置されており、アルカリ金属イオンを吸蔵および放出可能である。この正極１４は、例えば、正極集電体１４Ａと、その正極集電体１４Ａの両面に形成された正極活物質層１４Ｂとを含んでいる。ただし、正極活物質層１４Ｂは、例えば、正極集電体１４Ａの片面だけに形成されていてもよい。なお、正極集電体１４Ａは、省略されてもよいため、正極１４は、例えば、正極活物質層１４Ｂだけでもよい。
【００５０】
正極集電体１４Ａは、例えば、金属材料、炭素材料および導電性セラミックス材料などの導電性材料のうちのいずれか１種類または２種類以上を含んでいる。金属材料は、例えば、チタン、アルミニウムおよびそれらの合金などである。導電性セラミックス材料に関する詳細は、例えば、上記した通りである。なお、正極集電体１４Ａの一部（接続端子部１４ＡＴ）は、例えば、外装部材１１の内部から外部に導出されている。接続端子部１４ＡＴの導出方向は、例えば、接続端子部１３ＡＴの導出方向と同様である。
【００５１】
中でも、正極集電体１４Ａの形成材料は、正極電解液１６に対して不溶性、難溶性および耐食性を有していると共に、後述する正極活物質に対して低反応性を有していることが好ましい。このため、正極集電体１４Ａは、上記した金属材料を含んでいることが好ましく、すなわちチタン、アルミニウムおよびそれらの合金などを含んでいることが好ましい。二次電池を使用しても正極集電体１４Ａが劣化しにくくなるからである。
【００５２】
なお、正極集電体１４Ａは、例えば、上記した金属材料、炭素材料および導電性セラミックス材料のうちのいずれか１種類または２種類以上が表面を被覆するように鍍金された導電体でもよい。導電体の材質は、導電性を有していれば、特に限定されない。
【００５３】
正極活物質層１４Ｂは、正極活物質として、アルカリ金属イオンを吸蔵および放出可能である正極材料のうちのいずれか１種類または２種類以上を含んでいる。ただし、正極活物質層１４Ｂは、さらに、正極結着剤および正極導電剤などの他の材料を含んでいてもよい。
【００５４】
アルカリ金属イオンとしてリチウムイオンを吸蔵および放出可能である正極材料は、例えば、リチウム含有化合物を含んでいる。リチウム含有化合物の種類は、特に限定されないが、例えば、リチウム複合酸化物およびリチウムリン酸化合物などである。リチウム複合酸化物は、リチウムと１種類または２種類以上の遷移金属元素とを含む酸化物であると共に、リチウムリン酸化合物は、リチウムと１種類または２種類以上の遷移金属元素とを含むリン酸化合物である。遷移金属元素の種類は、特に限定されないが、例えば、ニッケル（Ｎｉ）、コバルト（Ｃｏ）、マンガン（Ｍｎ）および鉄（Ｆｅ）などである。
【００５５】
具体的には、層状岩塩型のリチウム複合酸化物は、例えば、ＬｉＮｉＯ2 、ＬｉＣｏＯ2 、ＬｉＣｏ0.98Ａｌ0.01Ｍｇ0.01Ｏ2 、ＬｉＮｉ0.5 Ｃｏ0.2 Ｍｎ0.3 Ｏ2 、ＬｉＮｉ0.8 Ｃｏ0.15Ａｌ0.05Ｏ2 、ＬｉＮｉ0.33Ｃｏ0.33Ｍｎ0.33Ｏ2 、Ｌｉ1.2 Ｍｎ0.52Ｃｏ0.175 Ｎｉ0.1 Ｏ2 およびＬｉ1.15（Ｍｎ0.65Ｎｉ0.22Ｃｏ0.13）Ｏ2 などである。スピネル型のリチウム複合酸化物は、例えば、ＬｉＭｎ2 Ｏ4 などである。オリビン型のリチウムリン酸化合物は、例えば、ＬｉＦｅＰＯ4 、ＬｉＭｎＰＯ4 、ＬｉＭｎ0.5 Ｆｅ0.5 ＰＯ4 、ＬｉＭｎ0.7 Ｆｅ0.3 ＰＯ4 およびＬｉＭｎ0.75Ｆｅ0.25ＰＯ4 などである。
【００５６】
アルカリ金属イオンとしてナトリウムイオンを吸蔵および放出可能である正極材料は、例えば、ナトリウム含有化合物を含んでいる。ナトリウム含有化合物の種類は、特に限定されないが、例えば、下記の式（５）で表されるプルシアンブルー類似体などである。
【００５７】
Ｎａx Ｋy Ｍ５z Ｆｅ（ＣＮ）6 ・ａＨ2 Ｏ  ・・・（５）
（Ｍ５は、マンガン（Ｍｎ）および亜鉛（Ｚｎ）のうちの少なくとも一方である。ｘ、ｙおよびｚは、０．５＜ｘ≦２、０≦ｙ≦０．５および０≦ｚ≦２を満たす。ａは、任意の値である。ただし、ｙは、０．０５≦ｙ≦０．２を満たしていてもよい。）
【００５８】
具体的には、式（５）に示したプルシアンブルー類似体は、例えば、Ｎａ2 ＭｎＦｅ（ＣＮ6 ）、Ｎａ1.42Ｋ0.09Ｍｎ1.13Ｆｅ（ＣＮ）6 ・３Ｈ2 ＯおよびＮａ0.83Ｋ0.12Ｚｎ1.49Ｆｅ（ＣＮ）6 ・３．２Ｈ2 Ｏなどである。
【００５９】
アルカリ金属イオンとしてカリウムイオンを吸蔵および放出可能である正極材料は、例えば、カリウム含有化合物を含んでいる。カリウム含有化合物の種類は、特に限定されないが、例えば、Ｋ0.7 Ｆｅ0.6 Ｍｎ0.6 Ｏ2 、Ｋ0.6 ＭｎＯ2 、Ｋ0.3 ＭｎＯ2 、Ｋ0.31ＣｏＯ2 、ＫＣｒＯ2 、Ｋ0.6 ＣｏＯ2 、Ｋ2/3 Ｍｎ2/3 Ｃｏ1/3 Ｎｉ1/3 Ｏ2 、Ｋ2/3 Ｎｉ2/3 Ｔｅ1/3 Ｏ2 、Ｋ2/3 Ｎｉ1/6 Ｃｏ1/2 Ｔｅ1/3 Ｏ2 、Ｋ2/3 Ｎｉ1/2 Ｍｎ1/6 Ｔｅ1/3 Ｏ2 、Ｋ2/3 Ｎｉ1/2 Ｃｕ1/6 Ｔｅ1/3 Ｏ2 、Ｋ2/3 Ｎｉ1/3 Ｚｎ1/3 Ｔｅ1/3 Ｏ2 、Ｋ2/3 Ｎｉ1/6 Ｍｇ1/2 Ｔｅ1/3 Ｏ2 、Ｋ2/3 Ｎｉ1/2 Ｃｏ1/6 Ｔｅ1/3 Ｏ2 、Ｋ2/3 Ｎｉ1/3 Ｍｇ1/3 Ｔｅ1/3 Ｏ2 およびＫ2/3 Ｎｉ1/3 Ｃｏ1/3 Ｔｅ1/3 Ｏ2 などである。
【００６０】
正極結着剤に関する詳細は、例えば、負極結着剤に関する詳細と同様である。正極導電剤に関する詳細は、例えば、負極導電剤に関する詳細と同様である。
【００６１】
［負極電解液および正極電解液］
負極電解液１５は、負極室Ｓ１の内部に収容されていると共に、正極電解液１６は、正極室Ｓ２の内部に収容されている。このため、負極電解液１５および正極電解液１６は、隔壁１２を介して互いに混合されないように分離されている。
【００６２】
具体的には、負極電解液１５および正極電解液１６のそれぞれは、水性溶媒と共に、その水性溶媒中において電離可能であるイオン性物質のうちのいずれか１種類または２種類以上を含んでいる。また、負極電解液１５および正極電解液１６のそれぞれは、負極１３および正極１４のそれぞれにおいて吸蔵および放出されるアルカリ金属イオンを含んでいる。
【００６３】
水性溶媒は、例えば、純水などである。イオン性物質は、例えば、酸、塩基および電解質塩などであり、それらの２種類以上でもよい。酸は、例えば、シュウ酸（Ｈ2 Ｃ2 Ｏ4 ）、硝酸（ＨＮＯ3 ）、硫酸（Ｈ2 ＳＯ4 ）、塩酸（ＨＣｌ）、酢酸（ＣＨ3 ＣＯＯＨ）およびクエン酸（Ｈ3 Ｃ6 Ｈ5 Ｏ7 ）などである。
【００６４】
電解質塩は、カチオンおよびアニオンを含む塩であり、より具体的には、金属塩のうちのいずれか１種類または２種類以上である。金属塩の種類は、特に限定されないが、例えば、アルカリ金属塩、アルカリ土類金属塩、遷移金属塩およびその他の金属塩などである。
【００６５】
アルカリ金属塩は、例えば、リチウム塩、ナトリウム塩およびカリウム塩などである。リチウム塩の種類は、特に限定されないが、例えば、シュウ酸リチウム（Ｌｉ2 Ｃ2 Ｏ4 ）、硝酸リチウム（ＬｉＮＯ3 ）、硫酸リチウム（Ｌｉ2 ＳＯ4 ）、塩化リチウム（ＬｉＣｌ）、酢酸リチウム（ＣＨ3 ＣＯＯＬｉ）、クエン酸リチウム（Ｌｉ3 Ｃ6 Ｈ5 Ｏ7 ）、水酸化リチウム（ＬｉＯＨ）およびイミド塩などである。このイミド塩は、例えば、ビス（フルオロスルホニル）イミドリチウムおよびビス（トリフルオロメタンスルホニル）イミドリチウムなどである。ナトリウム塩の種類は、特に限定されないが、例えば、上記したリチウム塩のうちのリチウムイオンをナトリウムイオンに置き換えた化合物などである。カリウム塩の種類は、特に限定されないが、例えば、上記したリチウム塩のうちのリチウムイオンをカリウムイオンに置き換えた化合物などである。
【００６６】
アルカリ土類金属塩の種類は、特に限定されないが、例えば、上記したリチウム塩のうちのリチウムイオンをアルカリ土類金属元素のカチオンに置き換えた化合物などであり、より具体的には、カルシウム塩などである。遷移金属塩の種類は、特に限定されないが、例えば、上記したリチウム塩のうちのリチウムイオンを遷移金属元素のカチオンに置き換えた化合物などである。その他の金属塩の種類は、特に限定されないが、例えば、上記したリチウム塩のうちのリチウムをその他の金属元素のカチオンに置き換えた化合物などである。
【００６７】
イオン性物質の含有量、すなわち負極電解液１５および正極電解液１６のそれぞれの濃度（ｍｏｌ／ｋｇ）は、任意に設定可能である。
【００６８】
負極電解液１５の組成式（電解質塩の種類）は、正極電解液１６の組成式（電解質塩の種類）と同じでもよいし、その正極電解液１６の組成式とは異なっていてもよい。ただし、正極電解液１６のｐＨは、負極電解液１５のｐＨよりも小さくなっている。正極電解液１６のｐＨが負極電解液１５のｐＨに等しい場合と比較して、ｐＨの差異に起因して水性溶媒の分解電位がシフトするからである。これにより、充放電時において水性溶媒の分解反応が熱力学的に抑制されながら、その水性溶媒の電位窓が拡大する。よって、高い電圧が得られながら、アルカリ金属イオンの吸蔵および放出を利用した充放電反応が十分かつ安定に進行する。
【００６９】
中でも、負極電解液１５の組成式（電解質塩の種類）は、正極電解液１６の組成式（電解質塩の種類）と異なっていることが好ましい。正極電解液１６のｐＨが負極電解液１５のｐＨよりも小さくなるように制御されやすくなるからである。
【００７０】
正極電解液１６のｐＨが負極電解液１５のｐＨよりも小さくなっていれば、負極電解液１５および正極電解液１６のそれぞれのｐＨの値は、特に限定されない。
【００７１】
中でも、負極電解液１５のｐＨは、１１以上であることが好ましく、１２以上であることがより好ましく、１３以上であることがさらに好ましい。負極電解液１５のｐＨが十分に大きくなるため、正極電解液１６のｐＨが負極電解液１５のｐＨよりも小さくなりやすいからである。また、正極電解液１６のｐＨと負極電解液１５のｐＨとの差異が十分に大きくなるため、両者のｐＨの大小関係が維持されやすくなるからである。
【００７２】
また、正極電解液１６のｐＨは、３〜８であることが好ましく、４〜８であることがより好ましく、４〜６であることがさらに好ましい。正極電解液１６のｐＨと負極電解液１５のｐＨとの差異が十分に大きくなるため、両者のｐＨの大小関係が維持されやすくなるからである。また、外装部材１１、負極集電体１３Ａおよび正極集電体１４Ａなどの腐食が抑制されるため、それらの耐久性（安定性）が向上するからである。
【００７３】
なお、電解質塩は、例えば、負極１３および正極１４のそれぞれにおいて吸蔵および放出されるアルカリ金属イオンをカチオンとするアルカリ金属塩を含んでいる。この場合において、電解質塩は、さらに、任意の電解質塩（上記した負極１３および正極１４のそれぞれにおいて吸蔵および放出されるアルカリ金属イオンをカチオンとするアルカリ金属塩を除く。）および非電解質のうちのいずれか１種類または２種類以上を含んでいてもよい。この任意の電解質塩の種類（カチオンの種類およびアニオンの種類）は、特に限定されないため、任意に選択可能である。
【００７４】
ここで、負極電解液１５および正極電解液１６のうちの一方または双方は、上記したように、負極１３および正極１４のそれぞれにおいて吸蔵および放出されるアルカリ金属イオンをカチオンとするアルカリ金属塩を含んでいる。アルカリ金属塩の種類は、特に限定されないため、１種類だけでもよいし、２種類以上でもよい。
【００７５】
この場合において、負極電解液１５および正極電解液１６のうちの一方または双方は、さらに、負極１３および正極１４のそれぞれにおいて吸蔵および放出されるアルカリ金属イオンとは異なる他の金属イオンをカチオンとする他の金属塩のうちのいずれか１種類または２種類以上を含んでいてもよい。この他の金属イオンは、負極１３および正極１４のそれぞれにおいて吸蔵および放出される金属イオンでもよいし、負極１３および正極１４のそれぞれにおいて吸蔵および放出されない金属イオンでもよいし、双方でもよい。
【００７６】
負極１３および正極１４のそれぞれにおいて吸蔵および放出される金属イオンである他の金属イオンの種類は、特に限定されないため、１種類だけでもよいし、２種類以上でもよい。この場合における他の金属イオンは、例えば、負極１３および正極１４のそれぞれにおいて吸蔵および放出されるアルカリ金属イオン以外の他のアルカリ金属イオンなどである。
【００７７】
負極１３および正極１４のそれぞれにおいて吸蔵および放出されない金属イオンである他の金属イオンの種類は、特に限定されないため、１種類だけでもよいし、２種類以上でもよい。この場合における他の金属イオンは、例えば、負極１３および正極１４のそれぞれにおいて吸蔵および放出されるアルカリ金属イオン以外の他のアルカリ金属イオン、アルカリ土類金属イオン、遷移金属イオンおよびその他の金属イオンなどの任意の金属イオンのうちのいずれか１種類または２種類以上である。
【００７８】
より具体的には、負極電解液１５および正極電解液１６のうちの一方または双方は、負極１３および正極１４のそれぞれにおいて吸蔵および放出されるアルカリ金属イオンをカチオンとするアルカリ金属塩として、リチウムイオンをカチオンとするリチウム塩を含んでいる。
【００７９】
この場合において、負極電解液１５および正極電解液１６のうちの一方または双方は、さらに、上記した他の金属イオンをカチオンとする他の金属塩のうちのいずれか１種類または２種類以上を含んでいることが好ましい。２種類以上の金属塩（アルカリ金属塩および他の金属塩）を併用することにより、１種類の金属塩（アルカリ金属塩）だけを用いる場合と比較して、負極電解液１５のｐＨおよび正極電解液１６のｐＨのそれぞれが制御されやすくなるからである。
【００８０】
中でも、負極電解液１５および正極電解液１６のうちの一方または双方は、アルカリ金属塩であるリチウム塩（リチウムイオン）と共に、他の金属塩であるナトリウム塩（ナトリウムイオン）およびカリウム塩（カリウムイオン）のうちの一方または双方を含んでいることが好ましい。正極電解液１６のｐＨが負極電解液１５のｐＨに対して十分に小さくなるように制御されやすくなるため、両者のｐＨの大小関係が維持されやすくなる。
【００８１】
なお、負極電解液１５および正極電解液１６のうちの一方または双方は、負極１３および正極１４のそれぞれにおいて吸蔵および放出されるアルカリ金属イオンをカチオンとするアルカリ金属塩の飽和溶液であることが好ましい。中でも、負極電解液１５および正極電解液１６の双方は、上記したアルカリ金属塩の飽和溶液であることがより好ましい。充放電時において充放電反応（アルカリ金属イオンの吸蔵放出反応）が安定に進行するからである。
【００８２】
負極電解液１５が電解質塩（アルカリ金属塩）の飽和溶液であるか否かを確認するためには、例えば、二次電池を解体したのち、負極室Ｓ１の内部において電解質塩が析出しているか否かを調べればよい。この負極室Ｓ１の内部とは、例えば、負極電解液１５の液中、隔壁１２の表面、負極１３の表面および外装部材１１の表面（内壁面）などである。電解質塩が析出しているため、負極室Ｓ１の内部において負極電解液１５（液体）と電解質塩の析出物（固体）とが共存している場合には、その負極電解液１５が電解質塩の飽和溶液であると考えられる。なお、析出物の組成を調べるためには、例えば、Ｘ線光電子分光法（ＸＰＳ）などの表面分析法を用いることができると共に、誘導結合プラズマ（ＩＣＰ）発光分光分析法などの組成分析法を用いることができる。
【００８３】
正極電解液１６が電解質塩（アルカリ金属塩）の飽和溶液であるか否かを確認する方法は、負極室Ｓ１の代わりに正極室Ｓ２を調べることを除いて、上記した負極電解液１５が電解質塩（アルカリ金属塩）の飽和溶液であるか否かを確認する方法と同様である。
【００８４】
また、負極電解液１５および正極電解液１６のそれぞれは、ｐＨ緩衝液でもよい。このｐＨ緩衝液は、例えば、弱酸とその共役塩基とが混合された水溶液でもよいし、弱塩基とその共役酸とが混合された水溶液でもよい。ｐＨの変動が十分に抑制されるため、上記した負極電解液１５のｐＨおよび正極電解液１６のｐＨのそれぞれが維持されやすくなるからである。
【００８５】
中でも、正極電解液１６は、アニオンとして、硫酸イオン、硫酸水素イオン、炭酸イオン、炭酸水素イオン、リン酸イオン、リン酸一水素イオン、リン酸二水素イオンおよびカルボン酸イオンなどのうちのいずれか１種類または２種類以上を含んでいることが好ましい。正極電解液１６のｐＨの変動が十分に抑制されるため、上記した負極電解液１５のｐＨおよび正極電解液１６のｐＨのそれぞれが十分に維持されやすくなるからである。カルボン酸イオンは、例えば、ギ酸イオン、酢酸イオン、プロピオン酸イオン、酒石酸イオンおよびクエン酸イオンなどである。
【００８６】
なお、負極電解液１５および正極電解液１６のそれぞれは、緩衝剤として、トリスヒドロキシメチルアミノメタンおよびエチレンジアミン四酢酸などのうちのいずれか１種類または２種類以上を含んでいてもよい。
【００８７】
より具体的には、負極電解液１５は、アニオンとして水酸化物イオンを含んでいると共に、正極電解液１６は、アニオンとして、硫酸イオン、硫酸水素イオン、炭酸イオン、炭酸水素イオン、リン酸イオン、リン酸一水素イオンおよびリン酸二水素イオンのうちのいずれか１種類または２種類以上を含んでいることが好ましい。負極電解液１５のｐＨが十分に大きくなるように制御されやすくなると共に、正極電解液１６のｐＨが十分に小さくなるように制御されやすくなるからである。
【００８８】
ここで、負極電解液１５および正極電解液１６のそれぞれは、互いに等張な関係を有する等張液であることが好ましい。負極電解液１５および正極電解液１６のそれぞれの浸透圧が適正化されるため、両者のｐＨの大小関係が維持されやすくなるからである。
【００８９】
特に、負極電解液１５は、上記したように、金属イオンであるカチオン（以下、「金属カチオン」と呼称する。）を含んでおり、その金属カチオンは、アルカリ金属イオンを含んでいる。また、正極電解液１６は、上記したように、金属カチオンを含んでおり、その金属カチオンは、アルカリ金属イオンを含んでいる。この負極電解液１５中に含まれている金属カチオンの種類は、上記したように、１種類だけでもよいし、２種類以上でもよいと共に、正極電解液１６中に含まれている金属カチオンの種類は、上記したように、１種類だけでもよいし、２種類以上でもよい。これらの金属カチオンには、水素イオンなどの非金属イオンであるカチオンは含まれない。
【００９０】
この場合において、負極電解液１５中におけるアルカリ金属イオン含む金属カチオンの総カチオン濃度（ｍｏｌ／ｋｇ）と、正極電解液１６中におけるアルカリ金属イオンを含む金属カチオンの総カチオン濃度（ｍｏｌ／ｋｇ）との差、すなわち正極電解液１６の総カチオン濃度−負極電解液１５の総カチオン濃度である表されるカチオン濃度差（アルカリ金属イオンを含む金属カチオンの濃度差）は、４ｍｏｌ／ｋｇ以下であることが好ましく、２ｍｏｌ／ｋｇ以下であることがより好ましい。負極電解液１５および正極電解液１６に関するカチオン濃度差が適正化されるため、両者のｐＨの大小関係がより維持されやすくなるからである。理由は定かでないが、負極電解液１５中の金属カチオンおよび正極電解液１６中の金属カチオンのそれぞれが隔壁１２を介して移動しやすくなるため、充放電反応が安定に進行しやすくなると考えられる。
【００９１】
ここで説明した「総カチオン濃度」とは、金属カチオンの種類が１種類だけである場合には、その金属カチオンの濃度であると共に、金属カチオンの種類が２種類以上である場合には、各金属カチオンの濃度の総和である。
【００９２】
すなわち、負極電解液１５が金属カチオンとして負極１３および正極１４のそれぞれにおいて吸蔵および放出されるアルカリ金属イオンだけを含んでいる場合には、総カチオン濃度は、そのアルカリ金属イオンだけを含む金属カチオンの濃度である。また、負極電解液１５が金属カチオンとして負極１３および正極１４のそれぞれにおいて吸蔵および放出されるアルカリ金属イオンと共に他の金属イオンを含んでいる場合には、総カチオン濃度は、そのアルカリ金属イオンと共に他の金属イオンを含む金属カチオンの濃度である。この他の金属イオンは、上記したように、負極１３および正極１４のそれぞれにおいて吸蔵および放出される金属イオンでもよいし、負極１３および正極１４のそれぞれにおいて吸蔵および放出されない金属イオンでもよいし、双方でもよい。
【００９３】
ここで説明した負極電解液１５の総カチオン濃度の定義は、正極電解液１６の総カチオン濃度の定義に関しても同様である。
【００９４】
なお、負極電解液１５の総カチオン濃度を調べる場合には、例えば、二次電池を解体することにより、負極電解液１５を回収したのち、ＩＣＰ発光分光分析法などの組成分析法を用いて負極電解液１５を分析する。正極電解液１６の総カチオン濃度を調べる手順は、負極電解液１５の代わりに正極電解液１６を用いることを除いて、その負極電解液１５の総カチオン濃度を調べる手順と同様である。
【００９５】
さらに、負極電解液１５のｐＨは、負極集電体１３Ａおよび負極活物質層１３Ｂのそれぞれが腐食されにくくなるように設定されていることが好ましい。同様に、正極電解液１６のｐＨは、正極集電体１４Ａおよび正極活物質層１４Ｂのそれぞれが腐食されにくくなるように設定されていることが好ましい。負極１３および正極１４を用いた充放電反応が安定かつ継続的に進行しやすくなるからである。
【００９６】
＜１−２．動作＞
この二次電池では、例えば、充電時において、正極１４からアルカリ金属イオンが放出されると、そのアルカリ金属イオンが正極電解液１６、隔壁１２および負極電解液１５を介して負極１３に移動する。このため、負極１３においてアルカリ金属イオンが吸蔵される。
【００９７】
また、二次電池では、例えば、放電時において、負極１３からアルカリ金属イオンが放出されると、そのアルカリ金属イオンが負極電解液１５、隔壁１２および正極電解液１６を介して正極１４に移動する。このため、正極１４においてアルカリ金属イオンが吸蔵される。
【００９８】
＜１−３．製造方法＞
この二次電池を製造する場合には、例えば、以下で説明するように、負極１３および正極１４を作製すると共に負極電解液１５および正極電解液１６を調製したのち、二次電池を組み立てる。
【００９９】
［負極の作製］
最初に、負極活物質、負極結着剤および負極導電剤を互いに混合させることにより、負極合剤とする。続いて、有機溶剤などの溶媒に負極合剤を投入することにより、ペースト状の負極合剤スラリーを調製する。最後に、負極集電体１３Ａ（接続端子部１３ＡＴを除く。）の両面に負極合剤スラリーを塗布することにより、負極活物質層１３Ｂを形成する。こののち、ロールプレス機などを用いて負極活物質層１３Ｂを圧縮成型してもよい。この場合には、負極活物質層１３Ｂを加熱してもよいし、圧縮成型を複数回繰り返してもよい。
【０１００】
［正極の作製］
上記した負極１３の作製手順と同様の手順により、正極集電体１４Ａの両面に正極活物質層１４Ｂを形成する。具体的には、正極活物質、正極結着剤および正極導電剤を互いに混合させることにより、正極合剤としたのち、有機溶剤などの溶媒に正負極合剤を投入することにより、ペースト状の正極合剤スラリーを調製する。続いて、正極集電体１４Ａ（接続端子部１４ＡＴを除く。）の両面に正極合剤スラリーを塗布することにより、正極活物質層１４Ｂを形成する。こののち、正極活物質層１４Ｂを圧縮成型してもよい。
【０１０１】
［負極電解液および正極電解液の調製］
水性溶媒にイオン性物質を添加することにより、負極電解液１５および正極電解液１６のそれぞれを調製する。この場合には、イオン性物質の種類および濃度（ｍｏｌ／ｋｇ）などの条件を調整することにより、正極電解液１６のｐＨが負極電解液１５のｐＨよりも小さくなるようにする。
【０１０２】
［二次電池の組み立て］
最初に、隔壁１２が設けられた外装部材１１を準備する。この外装部材１１は、例えば、負極室Ｓ１に連通された負極開口部（図示せず）を有していると共に、正極室Ｓ２に連通された正極開口部（図示せず）を有している。続いて、負極開口部から負極室Ｓ１の内部に負極１３を収納すると共に、正極開口部から正極室Ｓ２の内部に正極１４を収納する。この場合には、負極集電体１３Ａの一部（接続端子部１３ＡＴ）が外装部材１１の内部から外部に導出されると共に、正極集電体１４Ａの一部（接続端子部１４ＡＴ）が外装部材１１の内部から外部に導出されるようにする。最後に、負極開口部から負極室Ｓ１の内部に負極電解液１５を供給すると共に、正極開口部から正極室Ｓ２の内部に正極電解液１６を供給する。こののち、溶接法などを用いて負極開口部および正極開口部のそれぞれを封止することができる。これにより、負極１３が配置されている負極室Ｓ１の内部に負極電解液１５が収容されると共に、正極１４が配置されている正極室Ｓ２の内部に正極電解液１６が収容されるため、二次電池が完成する。
【０１０３】
＜１−４．作用および効果＞
この二次電池によれば、金属イオンを吸蔵および放出可能である負極１３が負極室Ｓ１の内部に配置されており、その負極室Ｓ１の内部に負極電解液１５が収容されている。金属イオンを吸蔵および放出可能である正極１４が正極室Ｓ２の内部に配置されており、その正極室Ｓ２の内部に正極電解液１６が収容されている。負極電解液１５および正極電解液１６のそれぞれが負極１３および正極１４のそれぞれにおいて吸蔵および放出される金属イオンを含んでおり、その正極電解液１６が負極電解液１５のｐＨよりも小さいｐＨを有している。
【０１０４】
この場合には、上記したように、充放電時において水性溶媒の分解反応が熱力学的に抑制されながら、その水性溶媒の電位窓が拡大するため、高い電圧が得られながら、金属イオンの吸蔵および放出を利用した充放電反応が十分かつ安定に進行する。よって、高い電圧が得られると共に、高い放電容量および高い充放電効率も得られるため、優れた電池特性を得ることができる。
【０１０５】
特に、負極電解液１５および正極電解液１６のうちの一方または双方が負極１３および正極１４のそれぞれにおいて吸蔵および放出されるアルカリ金属イオン（例えば、リチウムイオン）を含んでいる場合において、その負極電解液１５および正極電解液１６のうちの一方または双方がさらに他の金属イオンを含んでいれば、正極電解液１６のｐＨおよび負極電解液１５のｐＨのそれぞれが制御されやすくなると共に、両者のｐＨの大小関係が維持されやすくなるため、より高い効果を得ることができる。
【０１０６】
この場合には、負極電解液１５および正極電解液１６のうちの一方または双方が他の金属イオンとしてナトリウムイオンおよびカリウムイオンのうちの一方または双方を含んでいれば、正極電解液１６のｐＨおよび負極電解液１５のｐＨのそれぞれがより制御されやすくなると共に、両者のｐＨの大小関係がより維持されやすくなるため、さらに高い効果を得ることができる。
【０１０７】
また、負極１３がチタン含有化合物などを含んでいれば、水系電解液（負極電解液１５および正極電解液１６）を用いても充放電反応が円滑かつ安定に進行しやすくなるため、より高い効果を得ることができる。
【０１０８】
また、負極電解液１５のｐＨが１１以上であれば、正極電解液１６のｐＨが負極電解液１５のｐＨよりも小さくなりやすくなる。よって、充放電反応がより安定に進行するため、より高い効果を得ることができる。
【０１０９】
また、正極電解液１６のｐＨが４〜８であれば、その正極電解液１６のｐＨが負極電解液１５のｐＨよりも小さくなりやすくなるため、より高い効果を得ることができる。
【０１１０】
また、正極電解液１６がアニオンとして硫酸イオンなどを含んでいれば、その正極電解液１６のｐＨが安定に制御されやすくなると共に、両者のｐＨの大小関係が維持されやすくなるため、より高い効果を得ることができる。
【０１１１】
また、負極電解液１５がアニオンとして水酸化物イオンを含んでいると共に、正極電解液１６がアニオンとして硫酸イオンなどを含んでいれば、その負極電解液１５のｐＨが十分に大きくなるように制御されやすくなると共に、その正極電解液１６のｐＨが安定に制御されやすくなるため、より高い効果を得ることができる。
【０１１２】
また、負極電解液１５の総カチオン濃度および正極電解液１６の総カチオン濃度に関するカチオン濃度差が２ｍｏｌ／ｋｇ以下であれば、両者のｐＨの大小関係が維持されやすくなるため、より高い効果を得ることができる。
【０１１３】
また、負極電解液１５および正極電解液１６のうちの一方または双方が負極１３および正極１４のそれぞれにおいて吸蔵および放出されるアルカリ金属イオンをカチオンとするアルカリ金属塩の飽和溶液であれば、より高い電圧が得られながら充放電反応がより進行しやすくなるため、より高い効果を得ることができる。
【０１１４】
また、隔壁１２がイオン交換膜および固体電解質膜のうちの一方または双方を含んでいれば、金属イオン（カチオン）の透過性が向上するため、より高い効果を得ることができる。
【０１１５】
＜２．変形例＞
上記した二次電池の構成は、以下で説明するように、適宜変更可能である。ただし、以下で説明する一連の変形例に関しては、任意の２種類以上が互いに組み合わされてもよい。
【０１１６】
［変形例１］
負極活物質（負極材料）として、チタン含有化合物、ニオブ含有化合物、バナジウム含有化合物、鉄含有化合物およびモリブデン含有化合物を例示した。しかしながら、負極活物質は、水系電解液（負極電解液１５および正極電解液１６）を用いた場合においても充放電反応が円滑かつ安定に進行しやすくなれば、上記したチタン含有化合物など以外の他の化合物でもよい。
【０１１７】
［変形例２］
図１では、液状の電解質である電解液（負極電解液１５および正極電解液１６）を用いた。しかしながら、例えば、図１に対応する図２に示したように、電解液の代わりにゲル状の電解質である電解質層１７，１８を用いてもよい。
【０１１８】
電解質層１７，１８を用いた場合には、例えば、図２に示したように、隔壁１２と負極１３との間に電解質層１７が介在していると共に、隔壁１２と正極１４との間に電解質層１８が介在している。すなわち、電解質層１７は、隔壁１２および負極１３のそれぞれに隣接されていると共に、電解質層１８は、隔壁１２および正極１４のそれぞれに隣接されている。
【０１１９】
具体的には、電解質層１７は、負極電解液１５と共に高分子化合物を含んでおり、その電解質層１７中では、負極電解液１５が高分子化合物により保持されている。電解質層１８は、正極電解液１６と共に高分子化合物を含んでおり、その電解質層１８中では、正極電解液１６が高分子化合物により保持されている。高分子化合物は、例えば、ポリフッ化ビニリデンおよびポリエチレンオキサイドなどのうちのいずれか１種類または２種類以上である。なお、図２では、負極電解液１５を含んでいる電解質層１７に濃い網掛けを施していると共に、正極電解液１６を含んでいる電解質層１８に淡い網掛けを施している。
【０１２０】
電解質層１７を形成する場合には、例えば、負極電解液１５、高分子化合物および有機溶剤などを含む前駆溶液を調製したのち、負極１３に前駆溶液を塗布する。電解質層１８を形成する場合には、例えば、正極電解液１６、高分子化合物および有機溶剤などを含む前駆溶液を調製したのち、正極１４に前駆溶液を塗布する。
【０１２１】
この場合においても、負極１３と正極１４との間において電解質層１７，１８を介してアルカリ金属イオンなどの金属イオンが移動可能になるため、同様の効果を得ることができる。
【０１２２】
＜３．二次電池の用途＞
二次電池の用途は、その二次電池を駆動用の電源および電力蓄積用の電力貯蔵源などとして利用可能である機械、機器、器具、装置およびシステム（複数の機器などの集合体）などであれば、特に限定されない。電源として用いられる二次電池は、主電源でもよいし、補助電源でもよい。主電源とは、他の電源の有無に関係なく、優先的に用いられる電源である。補助電源は、主電源の代わりに用いられる電源でもよいし、必要に応じて主電源から切り替えられる電源でもよい。二次電池を補助電源として用いる場合には、主電源の種類は二次電池に限られない。
【０１２３】
具体的には、二次電池の用途は、例えば、以下の通りである。ビデオカメラ、デジタルスチルカメラ、携帯電話機、ノート型パソコン、コードレス電話機、ヘッドホンステレオ、携帯用ラジオ、携帯用テレビおよび携帯用情報端末などの電子機器（携帯用電子機器を含む。）である。電気シェーバなどの携帯用生活器具である。バックアップ電源およびメモリーカードなどの記憶用装置である。電動ドリルおよび電動鋸などの電動工具である。着脱可能な電源としてノート型パソコンなどに搭載される電池パックである。ペースメーカおよび補聴器などの医療用電子機器である。電気自動車（ハイブリッド自動車を含む。）などの電動車両である。非常時に備えて電力を蓄積しておく家庭用バッテリシステムなどの電力貯蔵システムである。もちろん、二次電池の用途は、ここで例示した一連の用途以外の他の用途でもよい。
【実施例】
【０１２４】
本技術の実施例に関して説明する。【０１２５】
（実験例１〜２０）
以下で説明するように、吸蔵放出用の金属イオンとしてアルカリ金属イオンを用いた二次電池を作製したのち、その二次電池の電池特性を評価した。ここでは、外装部材１１としてガラス製容器（ガラスケース）を用いた二次電池を作製した。【０１２６】
［二次電池の作製］
負極１３を作製する場合には、最初に、負極活物質８９質量部と、負極結着剤（ポリフッ化ビニリデン）１０質量部と、負極導電剤（黒鉛）１質量部とを互いに混合させることにより、負極合剤とした。この負極活物質としては、チタン含有化合物であるＴｉＯ2 およびＬｉ4 Ｔｉ5 Ｏ12（ＬＴＯ）と、チタンリン酸化合物であるＮａＴｉ2 （ＰＯ4 ）3 （ＮＴＰ）とを用いた。続いて、有機溶剤（Ｎ−メチル−２−ピロリドン）に負極合剤を投入したのち、その有機溶剤を撹拌することにより、ペースト状の負極合剤スラリーを調製した。続いて、コーティング装置を用いて、接続端子部１３ＡＴを除いた負極集電体１３Ａ（厚さ＝１０μｍ）の両面に負極合剤スラリーを塗布したのち、その負極合剤スラリーを乾燥させることにより、負極活物質層１３Ｂを形成した。ここでは、負極集電体１３Ａの形成材料として、ステンレス鋼（ＳＵＳ４４４）と、錫（Ｓｎ）と、チタン（Ｔｉ）とを用いた。【０１２７】
正極１４を作製する場合には、最初に、正極活物質９１質量部と、正極結着剤（ポリフッ化ビニリデン）３質量部と、正極導電剤（黒鉛）６質量部とを互いに混合させることにより、正極合剤とした。この正極活物質としては、リチウムリン酸化合物であるＬｉＦｅＰＯ4 （ＬＦＰ）と、リチウム複合酸化物であるＬｉＣｏＯ2 （ＬＣＯ）、ＬｉＭｎ2 Ｏ4 （ＬＭＯ）およびＬｉＮｉ0.8 Ｃｏ0.15Ａｌ0.05Ｏ2 （ＮＣＡ）と、ナトリウム含有化合物であるＮａ2 ＭｎＦｅ（ＣＮ6 ）（ＮＭＨＣＦ）とを用いた。続いて、有機溶剤（Ｎ−メチル−２−ピロリドン）に正極合剤を投入したのち、その有機溶剤を撹拌することにより、ペースト状の正極合剤スラリーを調製した。続いて、コーティング装置を用いて、接続端子部１４ＡＴを除いた正極集電体１４Ａ（厚さ＝１０μｍ）の両面に正極合剤スラリーを塗布したのち、その正極合剤スラリーを乾燥させることにより、正極活物質層１４Ｂを形成した。ここでは、正極集電体１４Ａの形成材料として、アルミニウム（Ａｌ）と、チタン（Ｔｉ）とを用いた。【０１２８】
負極電解液１５および正極電解液１６のそれぞれを調製する場合には、水性溶媒（純水）にイオン性物質を投入したのち、その水性溶媒を撹拌した。イオン性物質の種類と、負極電解液１５および正極電解液１６のそれぞれの濃度（ｍｏｌ／ｋｇ）およびｐＨとは、表１および表２に示した通りである。ここでは、イオン性物質として、電解質塩（アルカリ金属塩であるリチウム塩、ナトリウム塩およびカリウム塩）である水酸化リチウム（ＬｉＯＨ）、水酸化カリウム（ＫＯＨ）、クエン酸リチウム（Ｌｉ3 Ｃｉｔ）、硝酸リチウム（ＬｉＮＯ3 ）、水酸化ナトリウム（ＮａＯＨ）、ビス（トリフルオロメタンスルホニル）イミドリチウム（ＬｉＴＦＳＩ）、塩化リチウム（ＬｉＣｌ）、硝酸カリウム（ＫＮＯ3 ）、硫酸リチウム（Ｌｉ2 ＳＯ4 ）、リン酸水素二リチウム（Ｌｉ2 ＨＰＯ4 ）、リン酸水素二カリウム（Ｋ2 ＨＰＯ4 ）およびリン酸二水素リチウム（ＬｉＨ2 ＰＯ4 ）を用いた。【０１２９】
負極電解液１５および正極電解液１６のそれぞれとしては、必要に応じて、濃度を調整することにより、電解質塩の飽和溶液を用いた。表１および表２中の濃度の欄に示した括弧書き（ｓａｔ）は、負極電解液１５または正極電解液１６が電解質塩の飽和溶液であることを意味している。【０１３０】
また、負極電解液１５および正極電解液１６のそれぞれとしては、必要に応じて、アニオンとしてクエン酸イオン、硫酸イオンおよびリン酸イオンを含むｐＨ緩衝液を用いた。【０１３１】
なお、負極電解液１５および正極電解液１６のそれぞれを調製する場合には、必要に応じて、２種類のアルカリ金属塩（リチウム塩およびカリウム塩）を用いることにより、その負極電解液１５のｐＨおよび正極電解液１６のｐＨのそれぞれを調整した。【０１３２】
二次電池を組み立てる場合には、最初に、外装部材１１として、隔壁１２が取り付けられたガラス製容器を準備した。このガラス製容器の内部では、あらかじめ隔壁１２を介して負極室Ｓ１および正極室Ｓ２が互いに離隔されている。【０１３３】
隔壁１２としては、イオン交換膜（シグマアルドリッチジャパン合同会社から購入したカチオン交換膜  Ｎａｆｉｏｎ１１５（登録商標））と、固体電解質膜（株式会社オハラ製の固体電解質  ＬＩＣＧＣ（登録商標）  ＡＧ−０１）とを用いた。この固体電解質膜は、Ｌｉ2 Ｏ−Ａｌ2 Ｏ3 −ＳｉＯ2 −Ｐ2 Ｏ5 −ＴｉＯ2 −ＧｅＯ2 系の固体電解質を含んでいる。表１および表２のそれぞれに示した「隔壁」の欄では、イオン交換膜を用いた場合には「交換膜」と表記していると共に、固体電解質膜を用いた場合には「電解質」と表記している。【０１３４】
続いて、負極室Ｓ１の内部に負極１３を配置させたのち、その負極室Ｓ１の内部に負極電解液１５を供給した。この場合には、負極１３の一部（接続端子部１３ＡＴ）が外装部材１１の外部に導出されるようにした。最後に、正極室Ｓ２の内部に正極１４を配置させたのち、その正極室Ｓ２の内部に正極電解液１６を供給した。この場合には、正極１４の一部（接続端子部１４ＡＴ）が外装部材１１の外部に導出されるようにした。これにより、負極室Ｓ１の内部に負極電解液１５が収容されると共に、正極室Ｓ２の内部に正極電解液１６が収容されたため、試験用の二次電池が完成した。【０１３５】
なお、負極電解液１５および正極電解液１６のそれぞれの濃度（ｍｏｌ／ｋｇ）およびｐＨは、表１および表２に示した通りであった。この場合には、負極電解液１５の総カチオン濃度（ｍｏｌ／ｋｇ）および正極電解液１６の総カチオン濃度（ｍｏｌ／ｋｇ）のそれぞれを調べたところ、表３に示した結果が得られた。【０１３６】
［電池特性の評価］
二次電池の電池特性として充放電特性（充放電の可否、１０サイクル目の充放電効率および保存後の充放電サイクルの充放電効率）を評価したところ、表１〜表３に示した結果が得られた。【０１３７】
二次電池を充電させる場合には、常温環境中（温度＝２５℃）において、表１および表２のそれぞれに示した充電終了電圧（Ｖ）に到達するまで、２Ｃの電流で二次電池を定電流充電させた。この場合には、負極活物質の種類および正極活物質の種類に応じて、充電終了電圧を設定した。なお、２Ｃとは、電池容量（理論容量）を０．５時間で放電しきる電流値である。【０１３８】
二次電池を放電させる場合には、表１および表２のそれぞれに示した放電終了電圧（Ｖ）に到達するまで、２Ｃの電流で二次電池を放電させた。この場合には、充電終了電圧を設定した場合と同様に、負極活物質の種類および正極活物質の種類に応じて、放電終了電圧を設定した。【０１３９】
充放電の可否を評価する場合には、上記した充放電条件において二次電池を充放電させることにより、その二次電池が充放電可能であるか否かを調べた。【０１４０】
上記した充放電の可否を評価した結果、二次電池が充放電可能であった場合には、さらに、１０サイクル目の充放電効率を求めた。この場合には、上記した充放電条件において二次電池を１０サイクル充放電させることにより、１０サイクル目の充電容量を測定すると共に、１０サイクル目の放電容量を測定した。こののち、充放電効率（％）＝（１０サイクル目の放電容量／１０サイクル目の充電容量）×１００を算出した。【０１４１】
また、二次電池が充放電可能であった場合には、常温環境中において二次電池を保存（保存期間＝４日間）したのち、上記した充放電効率の算出手順と同様の手順により、保存後の充放電効率である保存後効率（％）を算出した。【０１４２】
【表１】
2020218456.tif 000003
【０１４３】
【表２】
2020218456.tif 000004
【０１４４】
【表３】
2020218456.tif 000005
【０１４５】
［考察］
表１〜表３に示したように、二次電池の充放電特性は、負極電解液１５のｐＨと正極電解液１６のｐＨとの関係に応じて変動した。【０１４６】
具体的には、正極電解液１６のｐＨが負極電解液１５のｐＨと同等である場合（実験例８〜１０，１９，２０）には、二次電池を充電させることはできたが放電させることはできなかったため、その二次電池を充放電させることができなった。よって、充放電効率を算出することもできなかった。【０１４７】
これに対して、正極電解液１６のｐＨが負極電解液１５のｐＨよりも小さい場合（実験例１〜７，１１〜１８）には、二次電池を充電させることができた共に放電させることもできたため、その二次電池を充放電させることができた。よって、充放電効率を算出することもできた。【０１４８】
特に、正極電解液１６のｐＨが負極電解液１５のｐＨよりも小さい場合には、以下で説明する一連の傾向が得られた。【０１４９】
第１に、アルカリ金属イオン（リチウムイオン）と共に他の金属イオン（カリウムイオン）を用いた場合（実験例６）には、そのアルカリ金属塩（リチウムイオン）だけを用いた場合（実験例３）と比較して、負極電解液１５のｐＨと正極電解液１６のｐＨとの差異が増加したため、充放電効率が増加した。【０１５０】
第２に、負極電解液１５および正極電解液１６のそれぞれとして電解質塩の飽和溶液を用いた場合（実験例２）には、その電解質塩の飽和溶液を用いなかった場合（実験例３）と比較して、充放電効率が増加した。【０１５１】
第３に、正極電解液１６としてｐＨ緩衝液を用いた場合（実験例１７）には、そのｐＨ緩衝液を用いなかった場合（実験例１）と比較して、充放電効率が増加した。【０１５２】
第４に、アルカリ金属イオン（リチウムイオン）および他の金属イオン（カリウムイオン）を用いると共に、負極電解液１５および正極電解液１６のそれぞれとして電解質塩の飽和溶液を用いた上、さらに正極電解液１６としてｐＨ緩衝液を用いた場合（実験例１５）には、充放電効率が最も増加した。【０１５３】
第５に、隔壁がイオン交換膜である場合（実験例１３）には、隔壁が固体電解質膜である場合（実験例１６）と比較して、充放電効率が増加した。【０１５４】
第６に、カチオン濃度差が４ｍｏｌ／ｋｇ以下である場合（実験例１３，１４）には、そのカチオン濃度差が４ｍｏｌ／ｋｇよりも大きい場合（実験例１）と比較して、保存後効率が増加した。この場合には、カチオン濃度差が２ｍｏｌ／ｋｇ以下であると、保存効率が十分に高くなった。【０１５５】
［まとめ］
表１〜表３に示した結果から、金属イオンの吸蔵放出型の二次電池において負極電解液１５のｐＨが正極電解液１６のｐＨよりも小さくなっていると、充放電特性が改善された。よって、二次電池において優れた電池特性が得られた。【０１５６】
以上、一実施形態および実施例を挙げながら、本技術の二次電池の構成に関して説明した。しかしながら、本技術の二次電池の構成は、一実施形態および実施例において説明された構成に限られず、種々に変形可能である。【０１５７】
本明細書中に記載された効果は、あくまで例示であるため、本技術の効果は、本明細書中に記載された効果に限定されない。よって、本技術に関して他の効果が得られてもよい。
【符号の説明】
【０１５８】
１１…外装部材、１２…隔壁、１３…負極、１４…正極、１５…負極電解液、１６…正極電解液、１７，１８…電解質層、Ｓ１…負極室、Ｓ２…正極室。
【図１】
2020218456.tif 000006
【図２】
2020218456.tif 000007
【国際調査報告】
2020218456.tif 000008
2020218456.tif 000009
2020218456.tif 000010
2020218456.tif 000011